(57)【要約】【課題】段差追従性および耐ブリスター性の両方に優れる粘接着剤組成物、粘接着剤、粘接着シートおよび表示体、ならびに段差追従性および耐ブリスター性の両方に優れる粘接着剤、粘接着シートおよび表示体の製造方法を提供する。【解決手段】ラジカル重合性成分（Ａ）と、イオン重合性成分（Ｂ）と、可視光線によって活性化する可視光線活性化ラジカル重合開始剤（Ｃ）と、紫外線によって活性化する紫外線活性化イオン重合開始剤（Ｄ）とを含有する粘接着剤組成物。【選択図】図１
2018053187.tif 000002
【特許請求の範囲】
【請求項１】
ラジカル重合性成分（Ａ）と、
イオン重合性成分（Ｂ）と、
可視光線によって活性化する可視光線活性化ラジカル重合開始剤（Ｃ）と、
紫外線によって活性化する紫外線活性化イオン重合開始剤（Ｄ）と
を含有することを特徴とする粘接着剤組成物。
【請求項２】
前記ラジカル重合性成分（Ａ）が、分子中に（メタ）アクリロイル基を有する（メタ）アクリロイル基含有モノマーおよび分子中にビニル基を有するビニル基含有モノマーの少なくとも１種を含むことを特徴とする請求項１に記載の粘接着剤組成物。
【請求項３】
前記ラジカル重合性成分（Ａ）が、ラジカル重合性基を有するウレタンオリゴマーを含むことを特徴とする請求項１または２に記載の粘接着剤組成物。
【請求項４】
前記イオン重合性成分（Ｂ）が、エポキシ基またはグリシジルエーテル基を有する化合物を含有することを特徴とする請求項１〜３のいずれか一項に記載の粘接着剤組成物。
【請求項５】
前記粘接着剤組成物が無溶剤型粘接着剤組成物であることを特徴とする請求項１〜４のいずれか一項に記載の粘接着剤組成物。
【請求項６】
請求項１〜５のいずれか一項に記載の粘接着剤組成物に可視光線を照射することにより、前記ラジカル重合性成分（Ａ）を重合させて粘接着剤を得ることを特徴とする粘接着剤の製造方法。
【請求項７】
ラジカル重合性成分（Ａ）由来の重合体と、
イオン重合性成分（Ｂ）と、
紫外線によって活性化する紫外線活性化イオン重合開始剤（Ｄ）と
を含有することを特徴とする粘接着剤。
【請求項８】
請求項７に記載の粘接着剤からなる粘接着剤層を有する粘接着シート。
【請求項９】
前記粘接着シートが、２枚の剥離シートを備えており、
前記粘接着剤層が、前記２枚の剥離シートの剥離面と接するように前記剥離シートに挟持されている
ことを特徴とする請求項８に記載の粘接着シート。
【請求項１０】
粘接着剤層を有する粘接着シートの製造方法であって、
請求項１〜５のいずれか一項に記載の粘接着剤組成物を塗工し、
前記粘接着剤組成物の塗膜に可視光線を照射することにより、前記ラジカル重合性成分（Ａ）を重合させて粘接着剤層とする
ことを特徴とする粘接着シートの製造方法。
【請求項１１】
一の表示体構成部材と、
他の表示体構成部材と、
前記一の表示体構成部材と前記他の表示体構成部材とを互いに接着する硬化後粘接着剤層と
を備えた表示体であって、
前記硬化後粘接着剤層が、
ラジカル重合性成分（Ａ）由来の重合体と、
イオン重合性成分（Ｂ）由来の重合体と
を含有する硬化後粘接着剤からなる
ことを特徴とする表示体。
【請求項１２】
一の表示体構成部材と他の表示体構成部材とを、請求項８または９に記載の粘接着シートの粘接着剤層を介して貼合してなる積層体を作製し、
前記積層体の前記粘接着剤層に対して紫外線を照射し、前記イオン重合性成分（Ｂ）を重合させて硬化後粘接着剤層とする
ことを特徴とする表示体の製造方法。
【発明の詳細な説明】
【技術分野】
【０００１】
本発明は、表示体構成部材を貼合するのに好適な粘接着剤組成物、粘接着剤、粘接着シートおよびそれらを用いて製造した表示体、ならびに粘接着剤、粘接着シートおよび表示体の製造方法に関するものである。
【背景技術】
【０００２】
近年のスマートフォン、タブレット端末等の各種モバイル電子機器は、液晶素子、発光ダイオード（ＬＥＤ素子）、有機エレクトロルミネッセンス（有機ＥＬ）素子等を有する表示体モジュールを使用したディスプレイを備えており、かかるディスプレイがタッチパネルとなることも多くなってきている。
【０００３】
上記のようなディスプレイにおいては、通常、表示体モジュールの表面側に保護パネルが設けられている。電子機器の薄型化・軽量化に伴い、上記保護パネルは、従来のガラス板からアクリル板やポリカーボネート板等のプラスチック板に変更されるようになってきている。
【０００４】
ここで、保護パネルと表示体モジュールとの間には、外力により保護パネルが変形したときにも、変形した保護パネルが表示体モジュールにぶつからないように、空隙が設けられている。
【０００５】
しかしながら、上記のような空隙、すなわち空気層が存在すると、保護パネルと空気層との屈折率差、および空気層と表示体モジュールとの屈折率差に起因する光の反射損失が大きく、ディスプレイの画質が低下するという問題がある。
【０００６】
そこで、保護パネルと表示体モジュールとの間の空隙を粘着剤層で埋めることにより、ディスプレイの画質を向上させることが提案されている。ただし、保護パネルの表示体モジュール側には、額縁状の印刷層が段差として存在することがある。粘着剤層がその段差に追従しないと、段差近傍で粘着剤層が浮いてしまい、それにより光の反射損失が生じる。そのため、上記の粘着剤層には、段差追従性が要求される。
【０００７】
上記の課題を解決するために、特許文献１は、保護パネルと表示体モジュールとの間の空隙を埋める粘着剤層として、２５℃、１Ｈｚでのせん断貯蔵弾性率（Ｇ’）が１．０×１０５Ｐａ以下であり、かつ、ゲル分率が４０％以上である粘着剤層を開示している。
【０００８】
特許文献１に開示された発明では、粘着剤層における常温時の貯蔵弾性率（Ｇ’）を低くすることにより、段差追従性を向上させようとしている。しかしながら、常温時の貯蔵弾性率（Ｇ’）を上記のように低くすると、高温時の貯蔵弾性率（Ｇ’）が必要以上に低下して、耐久条件下で問題が発生する。例えば、高温高湿条件を施したときに、段差近傍に気泡が発生したり、保護パネルであるプラスチック板からアウトガスが発生して気泡、浮き、剥がれ等のブリスターが発生したりする。一方、耐ブリスター性を向上させるために粘着剤層を硬くすると、段差追従性が低下する。
【０００９】
また、特許文献２は、段差追従性を向上させた粘着フィルムとして、ラジカル重合性組成物とカチオン重合性組成物とを混合し、紫外線（ＵＶ）によって粘着剤の硬化状態を制御したものを提案している。具体的には、照度１〜１０ｍＷ／ｃｍ２のＵＶランプを使用してラジカル重合性組成物の１次架橋反応による半硬化状態を維持し、使用時には照度５０〜１５０ｍＷ／ｃｍ２のＵＶランプを使用してカチオン重合性組成物の２次架橋反応による完全硬化反応を行っている。
【先行技術文献】
【特許文献】
【００１０】
【特許文献１】特開２０１０−９７０７０号公報
【特許文献２】特表２０１５−５１５５２７号公報
【発明の概要】
【発明が解決しようとする課題】
【００１１】
しかし、特許文献２に記載の発明では、１次架橋時のＵＶ照度が弱いことから生産性は低く、さらにラジカル重合性化合物だけでなく一部のカチオン重合性化合物も１次架橋時に反応が進行してしまい、２次架橋が十分に進行しないおそれがある。そうすると、十分な耐ブリスター性は得られない。
【００１２】
本発明は、このような実状に鑑みてなされたものであり、段差追従性および耐ブリスター性の両方に優れる粘接着剤組成物、粘接着剤、粘接着シートおよび表示体、ならびに段差追従性および耐ブリスター性の両方に優れる粘接着剤、粘接着シートおよび表示体の製造方法を提供することを目的とする。
【課題を解決するための手段】
【００１３】
上記目的を達成するために、第１に本発明は、ラジカル重合性成分（Ａ）と、イオン重合性成分（Ｂ）と、可視光線によって活性化する可視光線活性化ラジカル重合開始剤（Ｃ）と、紫外線によって活性化する紫外線活性化イオン重合開始剤（Ｄ）とを含有することを特徴とする粘接着剤組成物を提供する（発明１）。
【００１４】
上記発明（発明１）に係る粘接着剤組成物の塗膜に対して可視光線を照射すると、可視光線活性化ラジカル重合開始剤（Ｃ）が活性化してラジカルを発生し、ラジカル重合性成分（Ａ）の重合体が形成される。このとき、イオン重合性成分（Ｂ）は重合しないため、半硬化状態の粘接着剤層が得られる。この半硬化状態の粘接着剤層は、初期の段差追従性に優れる。また、上記粘接着剤層を介して一の表示体構成部材と他の表示体構成部材とを貼合した後に紫外線を照射すると、紫外線活性化イオン重合開始剤（Ｄ）が活性化してイオンを発生し、イオン重合性成分（Ｂ）の重合体が形成されて粘接着剤層が硬化し、硬化後粘接着剤層となる。この硬化後粘接着剤層は、高温高湿条件下での段差追従性および耐ブリスター性に優れる。
【００１５】
上記発明（発明１）においては、前記ラジカル重合性成分（Ａ）が、分子中に（メタ）アクリロイル基を有する（メタ）アクリロイル基含有モノマーおよび分子中にビニル基を有するビニル基含有モノマーの少なくとも１種を含むことが好ましい（発明２）。
【００１６】
上記発明（発明１，２）においては、前記ラジカル重合性成分（Ａ）が、ラジカル重合性基を有するウレタンオリゴマーを含むことが好ましい（発明３）。
【００１７】
上記発明（発明１〜３）においては、前記イオン重合性成分（Ｂ）が、エポキシ基またはグリシジルエーテル基を有する化合物を含有することが好ましい（発明４）。
【００１８】
上記発明（発明１〜４）においては、前記粘接着剤組成物が無溶剤型粘接着剤組成物であることが好ましい（発明５）。
【００１９】
第２に本発明は、前記粘接着剤組成物（発明１〜５）に可視光線を照射することにより、前記ラジカル重合性成分（Ａ）を重合させて粘接着剤を得ることを特徴とする粘接着剤の製造方法を提供する（発明６）。
【００２０】
第３に本発明は、ラジカル重合性成分（Ａ）由来の重合体と、イオン重合性成分（Ｂ）と、紫外線によって活性化する紫外線活性化イオン重合開始剤（Ｄ）とを含有することを特徴とする粘接着剤を提供する（発明７）。
【００２１】
第４に本発明は、前記粘接着剤（発明７）からなる粘接着剤層を有する粘接着シートを提供する（発明８）。
【００２２】
上記発明（発明８）においては、前記粘接着シートが、２枚の剥離シートを備えており、前記粘接着剤層が、前記２枚の剥離シートの剥離面と接するように前記剥離シートに挟持されていることが好ましい（発明９）。
【００２３】
第５に本発明は、粘接着剤層を有する粘接着シートの製造方法であって、前記粘接着剤組成物（発明１〜５）を塗工し、前記粘接着剤組成物の塗膜に可視光線を照射することにより、前記ラジカル重合性成分（Ａ）を重合させて粘接着剤層とすることを特徴とする粘接着シートの製造方法を提供する（発明１０）。
【００２４】
第６に本発明は、一の表示体構成部材と、他の表示体構成部材と、前記一の表示体構成部材と前記他の表示体構成部材とを互いに接着する硬化後粘接着剤層とを備えた表示体であって、前記硬化後粘接着剤層が、ラジカル重合性成分（Ａ）由来の重合体と、イオン重合性成分（Ｂ）由来の重合体とを含有する硬化後粘接着剤からなることを特徴とする表示体を提供する（発明１１）。
【００２５】
第７に本発明は、一の表示体構成部材と他の表示体構成部材とを、前記粘接着シート（発明８，９）の粘接着剤層を介して貼合してなる積層体を作製し、前記積層体の前記粘接着剤層に対して紫外線を照射し、前記イオン重合性成分（Ｂ）を重合させて硬化後粘接着剤層とすることを特徴とする表示体の製造方法を提供する（発明１２）。
【発明の効果】
【００２６】
本発明に係る粘接着剤組成物、粘接着剤、粘接着シートおよび表示体は、段差追従性および耐ブリスター性の両方に優れる。
【図面の簡単な説明】
【００２７】
【図１】本発明の一実施形態に係る粘接着シートの断面図である。
【図２】本発明の一実施形態に係る積層体の断面図である。
【発明を実施するための形態】
【００２８】
以下、本発明の実施形態について説明する。
〔粘接着剤組成物〕
本実施形態に係る粘接着剤組成物（以下「粘接着剤組成物Ｐ」という場合がある。）は、ラジカル重合性成分（Ａ）と、イオン重合性成分（Ｂ）と、可視光線によって活性化する可視光線活性化ラジカル重合開始剤（Ｃ）と、紫外線によって活性化する紫外線活性化イオン重合開始剤（Ｄ）とを含有する。ここで、「粘接着剤」とは、初期状態において粘着性を示し、紫外線照射等のトリガーにより硬化し強固な接着性を示す接着剤をいう。また、本明細書における可視光線とは、波長３８０ｎｍ以上、７８０ｎｍ以下の光線をいい、紫外線とは、波長１０ｎｍ以上、３８０ｎｍ未満の光線をいうものとする。
【００２９】
上記粘接着剤組成物Ｐの塗膜に対して可視光線を照射すると、可視光線活性化ラジカル重合開始剤（Ｃ）が活性化してラジカルを発生する。それにより、ラジカル重合性成分（Ａ）がラジカル重合し、組成物中にラジカル重合性成分（Ａ）の重合体が形成される。このとき、イオン重合性成分（Ｂ）は重合しないため、半硬化状態の粘接着剤層が得られる。この半硬化状態の粘接着剤層は、段差を有する表示体構成部材に貼付されたときにも、段差に追従し易く、段差近傍に隙間、浮き等が生じることが抑制される。したがって、上記粘接着剤組成物Ｐによって形成される粘接着剤層は、初期の段差追従性に優れる。
【００３０】
また、上記粘接着剤層を介して一の表示体構成部材と他の表示体構成部材とを貼合した後に、一の表示体構成部材または他の表示体構成部材を通して粘接着剤層に対して紫外線を照射すると、紫外線活性化イオン重合開始剤（Ｄ）が活性化してイオンを発生する。それにより、イオン重合性成分（Ｂ）がイオン重合し、粘接着剤中にイオン重合性成分（Ｂ）の重合体が形成されて粘接着剤層が硬化し、硬化後粘接着剤層となる。この硬化後粘接着剤層は、高い凝集力および強固な接着性を示すため、得られた積層体（表示体）を高温高湿条件下、例えば、８５℃、８５％ＲＨ条件下に７２時間置いた場合でも、段差近傍に気泡、浮き、剥がれ等が発生することが抑制される。さらに、表示体構成部材と硬化後粘接着剤層との界面における気泡、浮き、剥がれ等のブリスターの発生も抑制される。したがって、上記粘接着剤組成物Ｐによって形成される粘接着剤層、ひいては硬化後粘接着剤層は、高温高湿条件下での段差追従性および耐ブリスター性に優れる。
【００３１】
ここで、本実施形態に係る粘接着剤組成物Ｐにおいては、可視光線活性化ラジカル重合開始剤（Ｃ）と紫外線活性化イオン重合開始剤（Ｄ）とが個別に存在する。これにより、粘接着剤組成物Ｐの塗膜に対して可視光線を照射するときに、可視光線の照度を低くする必要がなく、かつ、可視光線照射によってイオン重合性成分（Ｂ）が硬化してしまうおそれがないため、その後の紫外線照射によってイオン重合性成分（Ｂ）が十分に硬化し、所望の接着性を得ることができる。したがって、上記粘接着剤組成物Ｐによれば、段差追従性および耐ブリスター性に優れた表示体を、高い生産性で製造することができる。
【００３２】
本実施形態に係る粘接着剤組成物Ｐは、無溶剤型粘接着剤組成物であることが好ましく、上記組成を有することにより無溶剤型が可能となる。無溶剤型粘接着剤組成物であると、溶剤を使用することなく混合、塗工等が可能であり、溶剤の揮発工程が不要であるため、厚膜の粘接着剤層を容易に形成することができる。
【００３３】
（１）各成分
（１−１）ラジカル重合性成分（Ａ）
本実施形態におけるラジカル重合性成分（Ａ）は、可視光線活性化ラジカル重合開始剤（Ｃ）で発生したラジカルによってラジカル重合し、所定の粘着性を発揮する成分であることが好ましい。かかるラジカル重合性成分（Ａ）は、分子中に（メタ）アクリロイル基を有する（メタ）アクリロイル基含有モノマーおよび分子中にビニル基を有するビニル基含有モノマーの少なくとも１種を含むことが好ましく、また、ラジカル重合性基を有するウレタンオリゴマー（重合性ウレタンオリゴマー）を含むことも好ましく、特に、（メタ）アクリロイル基含有モノマーおよびビニル基含有モノマーの少なくとも１種と、重合性ウレタンオリゴマーとを含むことが好ましい。ここで、ビニル基含有モノマーには、（メタ）アクリロイル基含有モノマーは含まれないものとする。なお、本明細書において、（メタ）アクリロイルとは、アクリロイル及びメタアクリロイルの両方を意味する。他の類似用語も同様である。
【００３４】
（メタ）アクリロイル基含有モノマーおよびビニル基含有モノマーは、ラジカル重合し、所定の粘着性を発揮するため、好ましく用いられる。また、（メタ）アクリロイル基含有モノマーおよびビニル基含有モノマーは、分子量が比較的小さく、粘度が低いため、これらを使用することにより、粘接着剤組成物Ｐは、溶剤を必要とすることなく混合、塗工等が可能となり、無溶剤型粘接着剤組成物となり得る。
【００３５】
（メタ）アクリロイル基含有モノマーとしては、単官能の（メタ）アクリロイル基含有モノマーであってもよいし、多官能の（メタ）アクリロイル基含有モノマーであってもよい。ここで、単官能の（メタ）アクリロイル基含有モノマーとは、分子中に（メタ）アクリロイル基を１個有するモノマーをいい、多官能の（メタ）アクリロイル基含有モノマーとは、分子中に（メタ）アクリロイル基を２個以上有するモノマーをいう。なお、（メタ）アクリロイル基含有モノマーは、１種を単独で使用してもよいし、２種以上を組み合わせて使用してもよい。
【００３６】
単官能の（メタ）アクリロイル基含有モノマーとしては、例えば、アルキル基の炭素数が１〜２０の（メタ）アクリル酸アルキルエステルが好ましく挙げられる。アルキル基の炭素数が１〜２０の（メタ）アクリル酸アルキルエステルとしては、例えば、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、２−エチルヘキシル（メタ）アクリレート、イソオクチル（メタ）アクリレート、デシル（メタ）アクリレート、ドデシル（メタ）アクリレート、ミリスチル（メタ）アクリレート、パルミチル（メタ）アクリレート、ステアリル（メタ）アクリレート、ラウリル（メタ）アクリレート等が挙げられる。これらの中でも、アルキル基の炭素数が１〜８の（メタ）アクリル酸アルキルエステルが好ましく、特に、種々の被着体に対する高粘着力発現の観点から、２−エチルヘキシルアクリレートが好ましい。
【００３７】
また、単官能の（メタ）アクリロイル基含有モノマーとしては、分子内に脂環式構造を有する（メタ）アクリレート（脂環式構造含有（メタ）アクリレート）も好ましく挙げられる。脂環式構造含有（メタ）アクリレートは、脂環式構造が嵩高く、疎水性を示すため、得られる粘接着剤の樹脂板に対する密着性を増し、もって耐ブリスター性を向上させる。
【００３８】
脂環式構造含有（メタ）アクリレートとしては、例えば、シクロヘキシル（メタ）アクリレート、ジシクロペンタニル（メタ）アクリレート、アダマンチル（メタ）アクリレート、イソボルニル（メタ）アクリレート、ジシクロペンテニル（メタ）アクリレート、ジシクロペンテニルオキシエチル（メタ）アクリレート等が挙げられる。これらの中でも、塗工液の粘度調整とラジカル重合性の観点から、イソボルニルアクリレートが好ましい。
【００３９】
単官能の（メタ）アクリロイル基含有モノマーは、反応性基を有するものであってもよい。当該反応性基の例としては、ヒドロキシ基、カルボキシ基、チオール基、および１または２級のアミノ基等が挙げられる。このような反応性基を有する単官能の（メタ）アクリロイル基含有モノマーとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート等のヒドロキシアルキル（メタ）アクリレート；Ｎ−メチロールアクリルアミド、Ｎ−メチロールメタクリルアミド等のヒドロキシ基含有アクリルアミド類；アクリル酸、メタクリル酸、クロトン酸、マレイン酸、イタコン酸、シトラコン酸等のエチレン性不飽和カルボン酸等が挙げられる。
【００４０】
上記の中でも、ヒドロキシアルキル（メタ）アクリレートを使用すると、得られる粘接着剤中に、所定量のヒドロキシ基が存在することとなる。ヒドロキシ基は親水性基であり、そのような親水性基が粘接着剤中に所定量存在すると、粘接着剤が高温高湿条件下に置かれた場合でも、その高温高湿条件下で粘接着剤に浸入した水分との相溶性が良く、その結果、常温常湿に戻したときの粘接着剤の白化が抑制されることとなる（耐湿熱白化性に優れる）。かかる観点から、ヒドロキシアルキル（メタ）アクリレートを使用することが好ましく、特に、炭素数１〜４のヒドロキシアルキル基を有するヒドロキシアルキル（メタ）アクリレートを使用することが好ましく、さらには、２−ヒドロキシエチルアクリレートを使用することが好ましい。
【００４１】
単官能の（メタ）アクリロイル基含有モノマーとしては、上記以外にも、例えば、メトキシエチル（メタ）アクリレート、エトキシエチル（メタ）アクリレート等のアルコキシアルキル（メタ）アクリレート；ポリオキシアルキレン変性（メタ）アクリレート；アクリロニトリル、メタクリロニトリル等のニトリル系単量体；アクリルアミド、メタクリルアミド、Ｎ−メチルアクリルアミド、Ｎ−メチルメタクリルアミド、Ｎ−Ｎ−ジメチル（メタ）アクリルアミド、Ｎ−Ｎ−ジエチル（メタ）アクリルアミド等のアミド系単量体；（メタ）アクリル酸Ｎ−Ｎ−ジエチルアミノエチル、Ｎ−（メタ）アクリロイルモルフォリン等の３級アミノ基含有単量体などを使用することもできる。
【００４２】
多官能の（メタ）アクリロイル基含有モノマーとしては、一分子中に（メタ）アクリロイル基を２つ以上有するモノマーを好ましく挙げることができる。このようなモノマーの例としては、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、ジ（アクリロキシエチル）イソシアヌレート、アリル化シクロヘキシルジ（メタ）アクリレート、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、ビス（アクリロキシエチル）ヒドロキシエチルイソシアヌレート、イソシアヌル酸エチレンオキサイド変性ジアクリレート、イソシアヌル酸エチレンオキサイド変性トリアクリレート、ε―カプロラクトン変性トリス（アクリロキシエチル）イソシアヌレート、ジグリセリンテトラ（メタ）アクリレート、ペンタエリスリトールテトラ（メタ）アクリレート、プロピオン酸変性ジペンタエリスリトールペンタ（メタ）アクリレート、ジペンタエリスリトールヘキサ（メタ）アクリレート、カプロラクトン変性ジペンタエリスリトールヘキサ（メタ）アクリレート等が挙げられる。
【００４３】
ビニル基含有モノマーとしては、例えば、酢酸ビニル、プロピオン酸ビニル等のビニルエステル類；エチレン、プロピレン、イソブチレン等のオレフィン類；塩化ビニル、ビニリデンクロリド等のハロゲン化オレフィン類；スチレン、α−メチルスチレン等のスチレン系単量体；ブタジエン、イソプレン、クロロプレン等のジエン系単量体；Ｎ−ビニルピロリドン等のアミド系単量体等が挙げられる。これらは、１種を単独で使用してもよいし、２種以上を組み合わせて使用してもよい。
【００４４】
重合性ウレタンオリゴマーは、ラジカル重合し、所定の粘着性を発揮するため、好ましく用いられる。また、反応性ウレタンオリゴマーは、厚膜加工が可能な程度に塗工液の粘度を調節できるという利点もあるため、特に好ましく用いられる。
【００４５】
重合性ウレタンオリゴマーの重合平均分子量は、３，０００以上であることが好ましく、特に５，０００以上であることが好ましく、さらには８，０００以上であることが好ましい。また、当該重量平均分子量は、１００，０００以下であることが好ましく、特に５０，０００以下であることが好ましく、さらには２０，０００以下であることが好ましい。なお、本明細書における重量平均分子量は、ゲルパーミエーションクロマトグラフィー（ＧＰＣ）法により測定した標準ポリスチレン換算の値である。
【００４６】
重合性ウレタンオリゴマーは、多官能であることが好ましく、また、重合性ウレタンオリゴマーが有する重合性基は、末端、特に両末端に存在することが好ましい。当該重合性基の種類としては、例えば、（メタ）アクリロイル基、ビニル基等が好ましく、特に（メタ）アクリロイル基が好ましい。すなわち、重合性ウレタンオリゴマーは、多官能（メタ）アクリレートオリゴマーであることが好ましく、換言すれば、ウレタンアクリレート系オリゴマーであることが好ましい。ウレタンアクリレート系オリゴマーは、前述した（メタ）アクリロイル基含有モノマーまたはビニル基含有モノマーとともにラジカル重合し、好ましい粘着性を発揮することができる。
【００４７】
ウレタンアクリレート系オリゴマーは、例えば、ポリアルキレンポリオール、ポリエーテルポリオール、ポリエステルポリオール、ヒドロキシ基末端を有する水添イソプレン、ヒドロキシ基末端を有する水添ブタジエンといった化合物と、ポリイソシアネートとの反応によって得られるポリウレタンオリゴマーを、（メタ）アクリル酸または（メタ）アクリル酸誘導体でエステル化することにより得ることができる。
【００４８】
ここで、ウレタンアクリレート系オリゴマーの製造に使用されるポリアルキレンポリオールの例としては、ポリプロピレングリコール、ポリエチレングリコール、ポリブチレングリコール、ポリへキシレングリコール等が挙げられ、特にポリプロピレングリコールを使用することが好ましい。なお、得られるウレタンアクリレート系オリゴマーの官能基数を３以上とする場合は、グリセリン、トリメチロールプロパン、トリエタノールアミン、ペンタエリスリトール、エチレンジアミン、ジエチレントリアミン、ソルビトール、スクロース等を適宜組み合わせればよい。
【００４９】
また、ポリイソシアネートの例としては、ヘキサメチレンジイソシアネート、トリメチレンジイソシアネート等の脂肪族ジイソシアネート；トリレンジイソシアネート、キシリレンジイソシアネート、ジフェニルジイソシアネート等の芳香族ジイソシアネート；ジシクロヘキシルメタンジイソシアネート、イソホロンジイソシアネート等の脂環式ジイソシアネート等が挙げられ、これらの中でも脂環式ジイソシアネートを使用することが好ましく、特にジシクロヘキシルメタンジイソシアネートを使用することが好ましい。脂環式構造が嵩高く、低極性であるため、脂環式ジイソシアネート由来の脂環式構造を含むウレタンアクリレート系オリゴマーを使用することにより、得られる粘接着剤の耐ブリスター性がより優れたものとなる。また、ジシクロヘキシルメタンジイソシアネートを使用することにより、得られるウレタンアクリレート系オリゴマーの化学構造が、後述するイオン重合性成分（Ｂ）として好ましいグリシジルエーテル類の化学構造と類似するものとなり、相溶性が良好になる。なお、ポリイソシアネートは２官能に限らず、３官能以上のものも用いることができる。
【００５０】
また、（メタ）アクリル酸誘導体としては、２−ヒドロキシエチルアクリレート、４−ヒドロキシブチルアクリレート等のヒドロキシアルキル（メタ）アクリレート、２−イソシアナトエチルアクリレート、２−イソシアナトエチルメタクリレート、１，１−ビス（アクリロキシメチル）エチルイソシアネート等が挙げられ、特に２−イソシアナトエチルアクリレートを使用することが好ましい。
【００５１】
ウレタンアクリレート系オリゴマーの別の製造方法として、ポリアルキレンポリオール、ポリエーテルポリオール、ポリエステルポリオール、ヒドロキシ基末端を有する水添イソプレン、ヒドロキシ基末端を有する水添ブタジエンといった化合物が有するヒドロキシ基と、イソシアナトアルキル（メタ）アクリレートが有する−Ｎ＝Ｃ＝Ｏ部分との間の反応により、ウレタンアクリレート系オリゴマーを得ることもできる。この場合、当該イソシアナトアルキル（メタ）アクリレートとしては、上述の２−イソシアナトエチルアクリレート、２−イソシアナトエチルメタクリレート、１，１−ビス（アクリロキシメチル）エチルイソシアネート等を使用することができる。
【００５２】
本実施形態におけるラジカル重合性成分（Ａ）は、ウレタンアクリレート系オリゴマーの替わりに、またはウレタンアクリレート系オリゴマーとともに、ウレタンアクリレート系オリゴマー以外の多官能（メタ）アクリレートオリゴマーを含有してもよい。そのようなオリゴマーの例としては、ポリエステルアクリレート系、エポキシアクリレート系、ポリエーテルアクリレート系、ポリブタジエンアクリレート系、シリコーンアクリレート系等のオリゴマーが挙げられる。
【００５３】
ポリエステルアクリレート系オリゴマーは、例えば、多価カルボン酸と多価アルコールの縮合によって得られる両末端にヒドロキシ基を有するポリエステルオリゴマーのヒドロキシ基を（メタ）アクリル酸でエステル化することにより、あるいは、多価カルボン酸にアルキレンオキシドを付加して得られるオリゴマーの末端のヒドロキシ基を（メタ）アクリル酸でエステル化することにより得ることができる。
【００５４】
エポキシアクリレート系オリゴマーは、例えば、比較的低分子量のビスフェノール型エポキシ樹脂やノボラック型エポキシ樹脂のオキシラン環に、（メタ）アクリル酸を反応しエステル化することにより得ることができる。また、エポキシアクリレート系オリゴマーを部分的に二塩基性カルボン酸無水物で変性したカルボキシル変性型のエポキシアクリレート系オリゴマーを用いることもできる。
【００５５】
ポリエーテルアクリレート系オリゴマーは、例えば、ポリエーテルポリオールのヒドロキシ基を（メタ）アクリル酸でエステル化することにより得ることができる。
【００５６】
上記多官能（メタ）アクリレートオリゴマーの重量平均分子量は、１，０００以上であることが好ましく、特に５，０００以上であることが好ましい。また、当該重量平均分子量は、１００，０００以下であることが好ましく、特に５０，０００以下であることが好ましい。
【００５７】
本実施形態におけるラジカル重合性成分（Ａ）は、上記の中でも、アルキル基の炭素数が１〜２０の（メタ）アクリル酸アルキルエステルと、脂環式構造含有（メタ）アクリレートと、反応性基を有する（メタ）アクリロイル基含有モノマーと、重合性ウレタンオリゴマーとを含有することが好ましく、特に、２−エチルヘキシルアクリレートと、イソボルニルアクリレートと、２−ヒドロキシエチルアクリレートと、ウレタンアクリレート系オリゴマーとを含有することが、各種材料の相溶性の観点から好ましい。
【００５８】
この場合、ラジカル重合性成分（Ａ）中における（メタ）アクリル酸アルキルエステル（特に２−エチルヘキシルアクリレート）の含有量は、下限値として、５質量％以上であることが好ましく、１０質量％以上であることがより好ましく、３０質量％以上であることが特に好ましい。また、上限値として、７０質量％以下であることが好ましく、６０質量％以下であることがより好ましく、５０質量％以下であることが特に好ましい。
【００５９】
ラジカル重合性成分（Ａ）中における脂環式構造含有（メタ）アクリレート（特にイソボルニルアクリレート）の含有量は、下限値として、５質量％以上であることが好ましく、１０質量％以上であることがより好ましく、１５質量％以上であることが特に好ましい。また、上限値として、５０質量％以下であることが好ましく、４０質量％以下であることがより好ましく、３０質量％以下であることが特に好ましい。
【００６０】
ラジカル重合性成分（Ａ）中における、反応性基を有する（メタ）アクリロイル基含有モノマー（特に２−ヒドロキシエチルアクリレート）の含有量は、下限値として、２質量％以上であることが好ましく、５質量％以上であることがより好ましく、８質量％以上であることが特に好ましい。また、上限値として、４０質量％以下であることが好ましく、３０質量％以下であることがより好ましく、２０質量％以下であることが特に好ましい。
【００６１】
ラジカル重合性成分（Ａ）中における、重合性ウレタンオリゴマー（特にウレタンアクリレート系オリゴマー）の含有量は、下限値として、５質量％以上であることが好ましく１０質量％以上であることがより好ましく、２０質量％以上であることが特に好ましい。また、上限値として、６０質量％以下であることが好ましく、５０質量％以下であることがより好ましく、４０質量％以下であることが特に好ましい。
【００６２】
粘接着剤組成物Ｐ中におけるラジカル重合性成分（Ａ）の含有量は、下限値として、７０質量％以上であることが好ましく、７５質量％以上であることが好ましく、さらには８０質量％以上であることが好ましい。また、上限値として、９９質量％以下であることが好ましく、９７質量％以下であることが好ましく、さらには９５質量％以下であることが好ましい。
【００６３】
（１−２）イオン重合性成分（Ｂ）
本実施形態におけるイオン重合性成分（Ｂ）は、紫外線活性化イオン重合開始剤（Ｄ）が発生したイオンによってイオン重合し、所定の接着性を発揮する成分であることが好ましい。イオン重合性成分（Ｂ）は、カチオン重合性成分であってもよいし、アニオン重合性成分であってもよいが、材料選択の多様性の観点から、カチオン重合性成分であることが好ましい。イオン重合性成分（Ｂ）は、１種を単独で使用してもよいし、２種以上を組み合わせて使用してもよい。
【００６４】
カチオン重合性成分は、モノマーであってもよいし、プレポリマーであってもよい。モノマーであるカチオン重合性成分としては、例えば、インデン、クマロンなどのアルキル置換アルケン、エチルビニルエーテル、ｎ−ブチルビニルエーテル、シクロヘキシルビニルエーテル、ブタンジオールジビニルエーテル、ジエチレングリコールジビニルエーテルなどのビニルエーテル類、ビスフェノールＡジグリシジルエーテル、ビスフェノールＦジグリシジルエーテル、エチレングリコールジグリシジルエーテル、それらの水素添加物などのグリシジルエーテル類、３−エチル−３−ヒドロキシエチルオキセタン、１,４−ビス[(３−エチル−３−オキセタニルメトキシ)メチル]ベンゼンなどのオキセタン類、３,４−エポキシシクロヘキシルメチル(３,４−エポキシ)シクロヘキサンカルボキシレート、ビス(３,４−エポキシシクロヘキシル)アジペートなどの脂環式エポキシ類、Ｎ−ビニルカルバゾールなどを挙げることができる。上記の中でも、ラジカル重合およびイオン重合の２段階の重合反応をより正確に行う観点から、グリシジルエーテル類または脂環式エポキシ類が好ましい。
【００６５】
また、プレポリマーであるカチオン重合性成分としては、例えば、エポキシ系樹脂、オキセタン樹脂、ビニルエーテル樹脂などが挙げられる。エポキシ系樹脂としては、例えばビスフェノール樹脂やノボラック樹脂などの多価フェノール類にエピクロルヒドリンなどでエポキシ化した化合物、直鎖状オレフィン化合物や環状オレフィン化合物を過酸化物などで酸化して得られた化合物などが挙げられる。
【００６６】
上記の中でも、エポキシ基またはグリシジルエーテル基を有するものが好ましく、特に、脂環式構造を有するものが好ましい。具体的には、上記のグリシジルエーテル類が好ましく、特に、ビスフェノールＡジグリシジルエーテルおよび水添ビスフェノールＡジグリシジルエーテルが好ましく、さらには、水添ビスフェノールＡジグリシジルエーテルが好ましい。エポキシ基またはグリシジルエーテル基を有する化合物は、カチオン重合し、所定の接着性を発揮するため、好ましく用いられる。また、脂環式構造は嵩高く、疎水性であるため、脂環式構造を有するカチオン重合性成分を使用することにより、得られる粘接着剤は耐ブルスター性により優れたものとなる。さらに、ビスフェノールＡ骨格を有するジグリシジルエーテルは、前述したジシクロヘキシルメタンジイソシアネートを使用して得られるウレタンアクリレート系オリゴマーの化学構造と類似するため、相溶性が良好になる。
【００６７】
上記のことから、ラジカル重合性成分（Ａ）およびイオン重合性成分（Ｂ）は、それぞれ脂環式構造を含むことが好ましい。
【００６８】
粘接着剤組成物Ｐ中におけるイオン重合性成分（Ｂ）の含有量は、段差追従性をより優れたものとする観点から、下限値として、０．１質量％以上であることが好ましく、０．５質量％以上であることが好ましく、さらには１質量％以上であることが好ましい。一方、上限値として、ラジカル重合性成分（Ａ）による性能をより発揮させる観点から、４０質量％以下であることが好ましく、３０質量％以下であることがより好ましく、さらには２０質量％以下であることが好ましい。
【００６９】
また、イオン重合性成分（Ｂ）の含有量は、ラジカル重合性成分（Ａ）１００質量部に対して、下限値として、段差追従性の観点から、１質量部以上であることが好ましく、２質量部以上であることが好ましく、さらには４質量部以上であることが好ましい。一方、上限値として、ラジカル重合性成分（Ａ）による性能をより発揮させる観点から、１００質量部以下であることが好ましく、５０質量部以下であることが好ましく、さらには１５質量部以下であることが好ましい。
【００７０】
（１−３）可視光線活性化ラジカル重合開始剤（Ｃ）
本実施形態における可視光線活性化ラジカル重合開始剤（Ｃ）は、可視光線の照射により活性化してラジカルを発生し、前述したラジカル重合性成分（Ａ）を重合させることができるものであればよい。可視光線活性化ラジカル重合開始剤（Ｃ）は、１種を単独で使用してもよいし、２種以上を組み合わせて使用してもよい。
【００７１】
かかる可視光線活性化ラジカル重合開始剤（Ｃ）としては、例えば、アシルフォスフィンオキサイド系化合物；４，４’−ビス（ジエチルアミノ）ベンゾフェノン、４，４’−ビス（Ｎ，Ｎ’−ジメチルアミノ）ベンゾフェノン等のジアルキルアミノベンゾフェノン化合物；ビス（η５−２−４−シクロペンタジエン−ｌ−イル）ビス［２，６−ジフルオロ−３−（ｌＨ−ピロール−ｌ−イル）フェニル］チタン等のメタロセン類；カンファーキノンなどが挙げられ、それらの中でも、塗工液への溶解性や色味の観点から、アシルフォスフィンオキサイド系化合物が好ましい。
【００７２】
アシルフォスフィンオキサイド系化合物としては、例えば、２，４，６−トリメチルベンゾイル−ジフェニル−フォスフィンオキサイド、ビス（２，４，６−トリメチルベンゾイル）−フェニルフォスフィンオキサイド、２，４，６−トリメチルベンゾイル−ジフェニル−フォスフィネート等が挙げられ、それらの中でも、塗工液への溶解性とシートの色味（主に黄色味）の観点から、２，４，６−トリメチルベンゾイル−ジフェニル−フォスフィンオキサイドが好ましい。
【００７３】
粘接着剤組成物Ｐ中における可視光線活性化ラジカル重合開始剤（Ｃ）の含有量は、ラジカル重合性成分（Ａ）１００質量部に対して、下限値として、０．０５質量部以上であることが好ましく、０．１質量部以上であることが好ましく、さらには０．２質量部以上であることが好ましい。一方、上限値として、５質量部以下であることが好ましく、３質量部以下であることが好ましく、さらには１．５質量部以下であることが好ましい。
【００７４】
（１−４）紫外線活性化イオン重合開始剤（Ｄ）
本実施形態における紫外線活性化イオン重合開始剤（Ｄ）は、紫外線の照射により活性化してイオンを発生し、前述したイオン重合性成分（Ｂ）を重合させることができるものであればよい。紫外線活性化イオン重合開始剤（Ｄ）は、１種を単独で使用してもよいし、２種以上を組み合わせて使用してもよい。
【００７５】
かかる紫外線活性化イオン重合開始剤（Ｄ）としては、例えば、芳香族スルホニウムイオン、芳香族オキソスルホニウムイオン、芳香族ヨードニウムイオンなどのオニウムと、テトラフルオロボレート、ヘキサフルオロホスフェート、ヘキサフルオロアンチモネート、ヘキサフルオロアルセネートなどの陰イオンとからなる化合物が挙げられる。具体的には、ヨードニウム,（４−メチルフェニル）［４−（２−メチルプロピル）フェニル］−ヘキサフルオロフォスフェート（１−）、トリアリールスルフォニウムヘキサフルオロフォスフェート、トリアリールスルフォニウムテトラキス−（ペンタフルオロフェニル）ボレート等が挙げられ、それらの中でも、塗工液への溶解性やハンドリング性の観点から、ヨードニウム,（４−メチルフェニル）［４−（２−メチルプロピル）フェニル］−ヘキサフルオロフォスフェート（１−）が好ましい。
【００７６】
粘接着剤組成物Ｐ中における紫外線活性化イオン重合開始剤（Ｄ）の含有量は、イオン重合性成分（Ｂ）１００質量部に対して、下限値として、０．５質量部以上であることが好ましく、２質量部以上であることが好ましく、さらには５質量部以上であることが好ましい。一方、上限値として、５０質量部以下であることが好ましく、４０質量部以下であることが好ましく、さらには３０質量部以下であることが好ましい。
【００７７】
（１−５）各種添加剤
粘接着剤組成物Ｐには、所望により、各種添加剤、例えばシランカップリング剤、紫外線吸収剤、帯電防止剤、粘着付与剤、酸化防止剤、光安定剤、軟化剤、充填剤、屈折率調整剤などを添加することができる。なお、後述の重合溶媒は、粘接着剤組成物Ｐを構成する添加剤に含まれないものとする。
【００７８】
ここで、粘接着剤組成物Ｐがシランカップリング剤を含有すると、得られる粘接着剤は、ガラス部材やプラスチック板との密着性が向上する。これにより、得られる粘接着剤は、高温高湿条件下での段差追従性および耐ブリスター性により優れたものとなる。
【００７９】
シランカップリング剤としては、分子内にアルコキシシリル基を少なくとも１個有する有機ケイ素化合物であって、上述した各成分との相溶性がよく、光透過性を有するものが好ましい。
【００８０】
かかるシランカップリング剤としては、例えば、ビニルトリメトキシシラン、ビニルトリエトキシシラン、メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−メルカプトプロピルトリメトキシシラン、３−メルカプトプロピルトリエトキシシラン、３−メルカプトプロピルジメトキシメチルシラン等のメルカプト基含有ケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン、３−イソシアナトプロピルトリエトキシシラン、あるいはこれらの少なくとも１つと、メチルトリエトキシシラン、エチルトリエトキシシラン、メチルトリメトキシシラン、エチルトリメトキシシラン等のアルキル基含有ケイ素化合物との縮合物などが挙げられる。これらは、１種を単独で用いてもよく、２種以上を組み合わせて用いてもよい。
【００８１】
粘接着剤組成物Ｐがシランカップリング剤を含有する場合、その含有量は、ラジカル重合性成分（Ａ）およびイオン重合性成分（Ｂ）（重合性成分）の合計１００質量部に対して、０．０１質量部以上であることが好ましく、特に０．０５質量部以上であることが好ましく、さらには０．１質量部以上であることが好ましい。また、当該含有量は、重合性成分の合計１００質量部に対して、１質量部以下であることが好ましく、特に０．５質量部以下であることが好ましく、さらには０．３質量部以下であることが好ましい。
【００８２】
（２）粘接着剤組成物の製造
粘接着剤組成物Ｐは、ラジカル重合性成分（Ａ）と、イオン重合性成分（Ｂ）と、可視光線活性化ラジカル重合開始剤（Ｃ）と、紫外線活性化イオン重合開始剤（Ｄ）とを混合するとともに、所望により添加剤を加えることで製造することができる。
【００８３】
ここで、ラジカル重合性成分（Ａ）として、（メタ）アクリロイル基含有モノマーまたはビニル基含有モノマーを使用した場合、それらは分子量が比較的小さく、粘度が低いため、溶剤を必要とすることなく各成分を混合することが可能となる。かかる粘接着剤組成物Ｐは、無溶剤型粘接着剤組成物として、そのまま塗布液として使用することができる。
【００８４】
〔粘接着剤〕
本実施形態に係る粘接着剤は、粘接着剤組成物Ｐ（通常は粘接着剤組成物Ｐの塗膜）に可視光線を照射し、ラジカル重合性成分（Ａ）を重合させることにより得られるものであり、半硬化状態のものである。構造的に見ると、本実施形態に係る粘接着剤は、ラジカル重合性成分（Ａ）由来の重合体、好ましくはアクリル系重合体と、イオン重合性成分（Ｂ）と、紫外線によって活性化する紫外線活性化イオン重合開始剤（Ｄ）とを含有する。なお、本実施形態に係る粘接着剤は、上記成分以外に、可視光線活性化ラジカル重合性開始剤（Ｃ）の残渣を含有してもよい。
【００８５】
可視光線活性化ラジカル重合開始剤（Ｃ）の残渣は、粘接着剤組成物Ｐに含まれていた可視光線活性化ラジカル重合開始剤（Ｃ）が、可視光線照射によっても開裂せずに残存したものである。したがって、その含有量は多くなく、通常、粘接着剤中にて０.００００１質量％以上、０．１質量％以下であり、好ましくは、０.０００１質量％以上、０.０１質量％以下である。
【００８６】
可視光線の照射は、例えば、波長選択可能な光学フィルターを介して、高圧水銀ランプ、フュージョンＨランプ、キセノンランプ等の光線を照射することにより好ましく行うことができる。この場合、波長選択可能な光学フィルターによって、光線の波長を３８０ｎｍ以上、好ましくは３９０ｎｍ以上に制限する。
【００８７】
上記のような波長選択可能な光学フィルターとしては、例えば、短波長カットフィルター、バンドパスフィルター、水銀露出光用フィルターや、３９０ｎｍ以下に吸収波長を有する光学基材、例えばトリアセチルセルロースフィルム、ポリエチレンナフタレートフィルム、３９０ｎｍ以下の吸収波長を吸収する表面処理コーティングがなされている透明樹脂フィルム等を使用することができる。
【００８８】
可視光線の照射量は、照度が５ｍＷ／ｃｍ２以上であることが好ましく、特に１５ｍＷ／ｃｍ２以上であることが好ましく、さらには３０ｍＷ／ｃｍ２以上であることが好ましい。また、照度は、３００ｍＷ／ｃｍ２以下であることが好ましく、特に２５０ｍＷ／ｃｍ２以下であることが好ましく、さらには２００ｍＷ／ｃｍ２以下であることが好ましい。光量は、２００ｍＪ／ｃｍ２以上であることが好ましく、特に３００ｍＪ／ｃｍ２以上であることが好ましく、さらには５００ｍＪ／ｃｍ２以上であることが好ましい。また、光量は、５０００ｍＪ／ｃｍ２以下であることが好ましく、特に４０００ｍＪ／ｃｍ２以下であることが好ましく、さらには２０００ｍＪ／ｃｍ２以下であることが好ましい。
【００８９】
本実施形態に係る粘接着剤は、ラジカル重合性成分（Ａ）と、イオン重合性成分（Ｂ）と、可視光線活性化ラジカル重合開始剤（Ｃ）と、紫外線活性化イオン重合開始剤（Ｄ）とを含有する粘接着剤組成物Ｐに対して可視光線照射したものであるため、イオン重合性成分（Ｂ）を重合させることなく、ラジカル重合性成分（Ａ）のみをラジカル重合することができ、それによって半硬化状態となるものである。このように半硬化状態の粘接着剤は、段差を有する表示体構成部材に貼付されたときにも、段差に追従し易く、段差近傍に隙間、浮き等が生じることが抑制され、初期の段差追従性に優れる。
【００９０】
本実施形態に係る粘接着剤のゲル分率は、３０％以上であることが好ましく、特に３５％以上であることが好ましく、さらには４０％以上であることが好ましい。また、当該ゲル分率は、７０％以下であることが好ましく、特に６６％以下であることが好ましく、さらには６３％以下であることが好ましい。粘接着剤のゲル分率が上記範囲であることで、初期の段差追従性がより優れたものとなる。ここで、粘接着剤のゲル分率の測定方法は、後述する試験例に示す通りである。
【００９１】
〔粘接着シート〕
本実施形態に係る粘接着シートは、前述した粘接着剤からなる粘接着剤層を有するものであり、好ましくは、一の表示体構成部材と他の表示体構成部材とを接着するための粘接着剤層を有し、当該粘接着剤層が、前述した粘接着剤からなるものである。
【００９２】
本実施形態に係る粘接着シートの一例としての具体的構成を図１に示す。図１に示すように、一実施形態に係る粘接着シート１は、２枚の剥離シート１２ａ，１２ｂと、それら２枚の剥離シート１２ａ，１２ｂの剥離面と接するように当該２枚の剥離シート１２ａ，１２ｂに挟持された粘接着剤層１１とから構成される。なお、本明細書における剥離シートの剥離面とは、剥離シートにおいて剥離性を有する面をいい、剥離処理を施した面および剥離処理を施さなくても剥離性を示す面のいずれをも含むものである。
【００９３】
（１）粘接着剤層
粘接着剤層１１は、前述した粘接着剤から構成され、すなわち、粘接着剤組成物Ｐを可視光線照射により半硬化してなる粘接着剤から構成される。
【００９４】
本実施形態に係る粘接着シート１における粘接着剤層１１の厚さ（ＪＩＳ  Ｋ７１３０：１９９９に準じて測定した値）は、１０μｍ以上であることが好ましく、２５μｍ以上であることがより好ましく、特に５０μｍ以上であることが好ましく、さらには７５μｍ以上であることが好ましい。また、当該厚さは、１０００μｍ以下であることが好ましく、４００μｍ以下であることがより好ましく、特に３００μｍ以下であることが好ましい。なお、粘接着剤層１１は単層で形成してもよいし、複数層を積層して形成することもできる。
【００９５】
粘接着剤層１１の厚さが１０μｍ以上であると、所望の粘着力を発揮し易くなる。また、粘接着剤層１１の厚さが１０００μｍ以下であると、加工性が良好なものとなる。
【００９６】
なお、前述した粘接着剤組成物Ｐが無溶剤型粘接着剤組成物である場合は、塗工後の溶剤の揮発工程が不要であるため、厚膜（好ましくは、厚さ１００μｍ以上）の粘接着剤層１１を容易に形成することができる。
【００９７】
（２）剥離シート
剥離シート１２ａ，１２ｂは、粘接着シート１の使用時まで粘接着剤層１１を保護するものであり、粘接着シート１（粘接着剤層１１）を使用するときに剥離される。本実施形態に係る粘接着シート１において、剥離シート１２ａ，１２ｂの一方または両方は必ずしも必要なものではない。
【００９８】
剥離シート１２ａ，１２ｂとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【００９９】
上記剥離シート１２ａ，１２ｂの剥離面（特に粘接着剤層１１と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。なお、剥離シート１２ａ，１２ｂのうち、一方の剥離シートを剥離力の大きい重剥離型剥離シートとし、他方の剥離シートを剥離力の小さい軽剥離型剥離シートとすることが好ましい。
【０１００】
剥離シート１２ａ，１２ｂの厚さについては特に制限はないが、通常２０μｍ以上、１５０μｍ以下である。
【０１０１】
（３）物性（全光線透過率）
本実施形態に係る粘接着シート１の粘接着剤層１１の全光線透過率は、９０％以上であることが好ましく、特に９５％以上であることが好ましく、さらには９８％以上であることが好ましい。全光線透過率が９０％以上であると、透明性が非常に高く、光学用途として好適なものとなる。なお、本明細書における全光線透過率は、ＪＩＳ  Ｋ７３６１−１：１９９７に準じて測定した値とする。
【０１０２】
（４）粘接着シートの製造
粘接着シート１の一製造例としては、一方の剥離シート１２ａ（または１２ｂ）の剥離面に、上記粘接着剤組成物Ｐを塗布することで塗布層を形成し、当該塗布層に他方の剥離シート１２ｂ（または１２ａ）の剥離面を重ね合わせた後、塗布層に対して可視光線照射（および加熱処理）を行って粘接着剤組成物Ｐを半硬化させ、粘接着剤層１１を形成する。
【０１０３】
粘接着シート１の他の製造例としては、一方の剥離シート１２ａ（または１２ｂ）の剥離面に、上記粘接着剤組成物Ｐを塗布し、可視光線照射（および加熱処理）を行って粘接着剤組成物Ｐを半硬化させ、粘接着剤層１１を形成した後、その粘接着剤層１１に他方の剥離シート１２ｂ（または１２ａ）の剥離面を重ね合わせる。
【０１０４】
上記粘接着剤組成物Ｐの塗布液を塗布する方法としては、例えばバーコート法、ナイフコート法、ロールコート法、ブレードコート法、ダイコート法、グラビアコート法等を利用することができる。
【０１０５】
以上の通り製造される本実施形態に係る粘接着シート１では、粘接着剤層１１が半硬化状態であるため、段差を有する表示体構成部材に貼付されたときにも、段差に追従し易く、初期の段差追従性に優れる。
【０１０６】
〔表示体〕
図２に示すように、本実施形態に係る表示体２は、少なくとも貼合される側の面に段差を有する第１の表示体構成部材２１（一の表示体構成部材）と、第２の表示体構成部材２２（他の表示体構成部材）と、それらの間に位置し、第１の表示体構成部材２１および第２の表示体構成部材２２を互いに接着する粘接着剤層１１とを備えて構成される。本実施形態に係る表示体２では、第１の表示体構成部材２１は、粘接着剤層１１側の面に段差を有しており、具体的には、印刷層３による段差を有している。
【０１０７】
上記表示体２における硬化後粘接着剤層１１’は、前述した粘接着シート１の粘接着剤層１１に紫外線を照射し、イオン重合性成分（Ｂ）を重合させることにより得られるものであり、硬化状態のものである。この硬化後粘接着剤層１１’は、構造的に見ると、ラジカル重合性成分（Ａ）由来の重合体と、イオン重合性成分（Ｂ）由来の重合体とを含有する。硬化後粘接着剤層１１’において、イオン重合性成分（Ｂ）由来の重合体は、ラジカル重合性成分（Ａ）由来の重合体に絡み付いているものと推定される。なお、硬化後粘接着剤層１１’は、紫外線活性化イオン重合開始剤（Ｄ）の残渣を含有していてもよく、さらに可視光線活性化ラジカル重合開始剤（Ｃ）の残渣も含有していてもよい。
【０１０８】
紫外線活性化イオン重合開始剤（Ｄ）の残渣は、粘接着剤層１１に含まれていた紫外線活性化イオン重合開始剤（Ｄ）が、紫外線照射によっても開裂せずに残存したものである。したがって、その含有量は多くなく、通常、硬化後粘接着剤中にて０.００００１質量％以上、０．１質量％以下であり、好ましくは、０.０００１質量％以上、０.０１質量％以下である。なお、可視光線活性化ラジカル重合開始剤（Ｃ）の残渣は、粘接着剤層１１に含まれていた量と同等かそれ以下となる。
【０１０９】
表示体２としては、例えば、液晶（ＬＣＤ）ディスプレイ、発光ダイオード（ＬＥＤ）ディスプレイ、有機エレクトロルミネッセンス（有機ＥＬ）ディスプレイ、電子ペーパー等が挙げられ、タッチパネルであってもよい。また、表示体２としては、それらの一部を構成する部材であってもよい。
【０１１０】
第１の表示体構成部材２１は、ガラス板、プラスチック板等の他、それらを含む積層体などからなる保護パネルであることが好ましい。この場合、印刷層３は、第１の表示体構成部材２１における粘接着剤層１１側に、額縁状に形成されることが一般的である。
【０１１１】
上記ガラス板としては、特に限定されることなく、例えば、化学強化ガラス、無アルカリガラス、石英ガラス、ソーダライムガラス、バリウム・ストロンチウム含有ガラス、アルミノケイ酸ガラス、鉛ガラス、ホウケイ酸ガラス、バリウムホウケイ酸ガラス等が挙げられる。ガラス板の厚さは、特に限定されないが、通常は０．１ｍｍ以上であり、好ましくは０．２ｍｍ以上である。また、当該厚さは、通常は５ｍｍ以下であり、好ましくは２ｍｍ以下である。
【０１１２】
上記プラスチック板としては、特に限定されることなく、例えば、アクリル板、ポリカーボネート板等が挙げられる。プラスチック板の厚さは、特に限定されないが、通常は０．２ｍｍ以上であり、好ましくは０．４ｍｍ以上である。また、当該厚さは、通常は５ｍｍ以下であり、好ましくは３ｍｍ以下である。
【０１１３】
なお、上記ガラス板やプラスチック板の片面または両面には、各種の機能層（透明導電膜、金属層、シリカ層、ハードコート層、防眩層等）が設けられていてもよいし、光学部材が積層されていてもよい。また、透明導電膜および金属層は、パターニングされていてもよい。
【０１１４】
第２の表示体構成部材２２は、第１の表示体構成部材２１に貼付されるべき光学部材、表示体モジュール（例えば、液晶（ＬＣＤ）モジュール、発光ダイオード（ＬＥＤ）モジュール、有機エレクトロルミネッセンス（有機ＥＬ）モジュール等）、表示体モジュールの一部としての光学部材、または表示体モジュールを含む積層体であることが好ましい。
【０１１５】
上記光学部材としては、例えば、飛散防止フィルム、偏光板（偏光フィルム）、偏光子、位相差板（位相差フィルム）、視野角補償フィルム、輝度向上フィルム、コントラスト向上フィルム、液晶ポリマーフィルム、拡散フィルム、半透過反射フィルム、透明導電性フィルム等が挙げられる。飛散防止フィルムとしては、基材フィルムの片面にハードコート層が形成されてなるハードコートフィルム等が例示される。
【０１１６】
印刷層３を構成する材料は特に限定されることなく、印刷用の公知の材料が使用される。印刷層３の厚さ、すなわち段差の高さの下限値は、３μｍ以上であることが好ましく、５μｍ以上であることがより好ましく、７μｍ以上であることが特に好ましく、１０μｍ以上であることが最も好ましい。下限値が上記以上であることにより、電気配線を視認者側から見えなくする等の隠蔽性を十分に確保することができる。また、上限値は、６０μｍ以下であることが好ましく、５０μｍ以下であることがより好ましく、４０μｍ以下であることが特に好ましく、２０μｍ以下であることがさらに好ましい。上限値が上記以下であることにより、当該印刷層３に対する硬化後粘接着剤層１１’の段差追従性の悪化を防止することができる。
【０１１７】
上記表示体２を製造するには、一例として、粘接着シート１の一方の剥離シート１２ａを剥離して、粘接着シート１の露出した粘接着剤層１１を、第１の表示体構成部材２１の印刷層３が存在する側の面に貼合する。このとき、粘接着剤層１１は、初期の段差追従性に優れるため、印刷層３による段差近傍に隙間や浮きが生じることが抑制される。
【０１１８】
次いで、粘接着シート１の粘接着剤層１１から他方の剥離シート１２ｂを剥離して、粘接着シート１の露出した粘接着剤層１１と第２の表示体構成部材２２とを貼合して積層体を得る。また、他の例として、第１の表示体構成部材２１および第２の表示体構成部材２２の貼合順序を入れ替えてもよい。
【０１１９】
その後、上記積層体中の粘接着剤層１１に対して紫外線を照射する。これにより、紫外線活性化イオン重合開始剤（Ｄ）が活性化してイオンを発生し、当該イオンによって粘接着剤層１１中のイオン重合性成分（Ｂ）が重合する。このように粘接着剤層１１が硬化し、硬化後粘接着剤層１１’となる。粘接着剤層１１に対する紫外線の照射は、通常、第１の表示体構成部材２１または第２の表示体構成部材２２のいずれか一方越しに行い、好ましくは、保護パネルとしての第１の表示体構成部材２１越しに行う。
【０１２０】
紫外線の照射は、高圧水銀ランプ、フュージョンＨランプ、キセノンランプ等によって行うことができる。紫外線の照射量は、照度が２０ｍＷ／ｃｍ２以上であることが好ましく、特に５０ｍＷ／ｃｍ２以上であることが好ましく、さらには１００ｍＷ／ｃｍ２以上であることが好ましい。また、照度は、５００ｍＷ／ｃｍ２以下であることが好ましく、特に３００ｍＷ／ｃｍ２以下であることが好ましく、さらには２００ｍＷ／ｃｍ２以下であることが好ましい。光量は、５００ｍＪ／ｃｍ２以上であることが好ましく、特に７００ｍＪ／ｃｍ２以上であることが好ましく、さらには１０００ｍＪ／ｃｍ２以上であることが好ましい。また、光量は、１００００ｍＪ／ｃｍ２以下であることが好ましく、特に８０００ｍＪ／ｃｍ２以下であることが好ましく、さらには５０００ｍＪ／ｃｍ２以下であることが好ましい。
【０１２１】
硬化後粘接着剤層１１’を構成する硬化後粘接着剤のゲル分率は、６０％以上であることが好ましく、特に６５％以上であることが好ましく、さらには６７％以上であることが好ましい。また、当該ゲル分率は、９９％以下であることが好ましく、特に８５％以下であることが好ましく、さらには８０％以下であることが好ましい。硬化後粘接着剤の上記ゲル分率は、前述した粘接着剤（紫外線照射前）のゲル分率よりも高くなっており、これにより、イオン重合性成分（Ｂ）が重合したことを認識することができる。硬化後粘接着剤のゲル分率が上記範囲であることで、高温高湿条件下における段差追従性および耐ブリスター性がより優れたものとなる。ここで、硬化後粘接着剤のゲル分率の測定方法は、後述する試験例に示す通りである。
【０１２２】
硬化後粘接着剤層１１’のヘイズ値は、２．０％以下であることが好ましく、特に、１．５％以下であることが好ましく、さらには１．０％以下であることが好ましい。硬化後粘接着剤層１１’のヘイズ値が１．０％以下であると、透明性が高く、光学用途（表示体用）として好適である。なお、本明細書におけるヘイズ値は、ＪＩＳ Ｋ７１３６：２０００に準じて測定した値とする。
【０１２３】
以上の表示体２においては、硬化後粘接着剤層１１’が高い凝集力および強固な接着性を示すため、高温高湿条件下における段差追従性および耐ブリスター性に優れる。したがって、表示体２が高温高湿条件下（例えば、８５℃、８５％ＲＨ、７２時間）に置かれた場合でも、段差近傍に気泡、浮き、剥がれ等が発生することが抑制される。また、表示体２が高温高湿条件下（例えば、８５℃、８５％ＲＨ、７２時間）に置かれ、プラスチック板等からなる表示体構成部材からアウトガスが発生した場合でも、硬化後粘接着剤層１１’と表示体構成部材２１，２２との界面において気泡、浮き、剥がれ等のブリスターが発生することが抑制される。
【０１２４】
ここで、上記表示体２における硬化後粘接着剤層１１’が、ラジカル重合性成分（Ａ）としてヒドロキシアルキル（メタ）アクリレートを含有する粘接着剤組成物Ｐを使用して形成された場合、当該表示体２に高温高湿条件を施した後、常温に戻したときの白化が抑制され、耐湿熱白化性に優れる。
【０１２５】
硬化後粘接着剤層１１’の優れた耐湿熱白化性については、以下のように評価することができる。例えば、粘接着剤層１１の両面を２枚の透明導電膜フィルム（片面にスズドープ酸化インジウム（ＩＴＯ）からなる透明導電膜が設けられたポリエチレンテレフタレートフィルム；透明導電膜が粘接着剤層側）で挟み、当該透明導電膜フィルム越しに、少なくとも一方の側から紫外線を照射することにより積層体を得る。当該積層体を、８５℃、８５％ＲＨの条件（湿熱条件）下にて１２０時間保管し、その後２３℃、５０％ＲＨの常温常湿下に取り出す。上記積層体における湿熱条件後のヘイズ値（％）（ＪＩＳ Ｋ７１３６：２０００に準じて測定した値。以下同じ）から湿熱条件前のヘイズ値（％）を差し引いた値（湿熱条件後のヘイズ値上昇）を算出する。
【０１２６】
湿熱条件後のヘイズ値上昇は、０．５０ポイント未満であることが好ましく、０．２０ポイント未満であることが特に好ましい。なお、上記評価においては、上記無アルカリガラスとして、ヘイズ値が略０％のものを用いることが好ましい。また、上記湿熱条件後の粘接着剤層のヘイズ値は、２．０％以下であることが好ましく、特に１．５％以下であることが好ましく、さらには１．０％以下であることが好ましい。
【０１２７】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１２８】
例えば、粘接着シート１における剥離シート１２ａ，１２ｂのいずれか一方または両方は省略されてもよく、また、剥離シート１２ａおよび／または１２ｂの替わりに所望の光学部材が積層されてもよい。また、第１の表示体構成部材２１は、印刷層３以外の段差を有するものであってもよい。さらには、第１の表示体構成部材２１のみならず、第２の表示体構成部材２２も粘接着剤層１１側に段差を有するものであってもよい。
【実施例】
【０１２９】
以下、実施例等により本発明をさらに具体的に説明するが、本発明の範囲はこれらの実施例等に限定されるものではない。
【０１３０】
〔実施例１〕
１．ウレタンアクリレート系オリゴマーの調製
重量平均分子量９，２００のポリプロピレングリコール（ＰＰＧ）１モルと、イソホロンジイソシアネート（ＩＰＤＩ）２モルと、２−ヒドロキシエチルアクリレート（ＨＥＡ）２モルとを重合させ、ウレタンアクリレート系オリゴマーとしての、重量平均分子量９，９００のポリエーテルウレタンアクリレートを得た。
【０１３１】
なお、ポリプロピレングリコールおよびポリエーテルウレタンアクリレートの重量平均分子量は、ゲルパーミエーションクロマトグラフィー（ＧＰＣ）にて、下記条件に沿って測定した標準ポリスチレン換算値である。
・ＧＰＣ測定装置：東ソー社製，ＨＬＣ−８０２０
・ＧＰＣカラム  ：東ソー社製（以下、通過順に記載）
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒      ：テトラヒドロフラン
・測定温度      ：４０℃
【０１３２】
２．粘接着剤組成物の調製
（メタ）アクリロイル基含有モノマーとしての、２−エチルヘキシルアクリレート４０質量部、イソボルニルアクリレート２０質量部および２−ヒドロキシエチルアクリレート１０質量部と、上記工程１で調製したウレタンアクリレート系オリゴマーとしてのポリエーテルウレタンアクリレート３０質量部とを混合し、撹拌することでラジカル重合性成分（Ａ）を得た。
【０１３３】
得られたラジカル重合性成分（Ａ）１００質量部と、イオン重合性成分（Ｂ）としての水添ビスフェノールＡジグリシジルエーテル３０質量部と、可視光線活性化ラジカル重合開始剤（Ｃ）としての２，４，６−トリメチルベンゾイル−ジフェニル−フォスフィンオキサイド１質量部と、紫外線活性化イオン重合開始剤（Ｄ）としての、ヨードニウム,（４−メチルフェニル）［４−（２−メチルプロピル）フェニル］−ヘキサフルオロフォスフェート（１−）とプロピレンカーボネートとを３：１の質量比で混合した混合物１質量部と、シランカップリング剤としての３−グリシドキシプロピルトリメトキシシラン０．２質量部とを混合・撹拌した後、静置脱泡し、無溶剤型粘接着剤組成物を得た。
【０１３４】
３．粘接着シートの製造
上記工程２で得られた無溶剤型粘着性組成物を、ポリエチレンテレフタレートフィルムの片面をシリコーン系剥離剤で剥離処理した重剥離型剥離シート（リンテック社製，製品名「ＳＰ−ＰＥＴ７５２１５０」）の剥離処理面に、ナイフコーターで塗布した。
【０１３５】
次いで、上記で得られた重剥離型剥離シート上の塗布層と、ポリエチレンテレフタレートフィルムの片面をシリコーン系剥離剤で剥離処理した軽剥離型剥離シート（リンテック社製，製品名「ＳＰ−ＰＥＴ３８２１２０」）とを、当該軽剥離型剥離シートの剥離処理面が塗布層に接触するように貼合した。
【０１３６】
その後、重剥離型剥離シートを介して、塗布層に対し、下記の条件で可視光線（波長３９０ｎｍ以上）を照射して、ラジカル重合性成分（Ａ）のみを選択的に重合させた。これにより、重剥離型剥離シート／粘接着剤層（厚さ：１００μｍ）／軽剥離型剥離シートの構成からなる粘接着シートを得た。なお、可視光線の照射は、波長３９０ｎｍ以上の光線を選択的に透過するトリアセチルセルロースフィルム（厚さ８０μｍ）越しに高圧水銀灯の光線を照射することにより行った。
＜可視光線照射条件＞
・光源：高圧水銀灯
・光学フィルター：厚さ８０μｍのトリアセチルセルロースフィルム
・照度：１００ｍＷ／ｃｍ２
・積算光量：２０００ｍＪ／ｃｍ２
・ＵＶ照度・光量計はアイグラフィックス社製「ＵＶＰＦ−Ａ１」を使用
【０１３７】
〔実施例２〕
イオン重合性成分（Ｂ）の配合量を５質量部に変更する以外、実施例１と同様にして粘接着シートを作製した。
【０１３８】
〔比較例１〕
イオン重合性成分（Ｂ）および紫外線活性化イオン重合開始剤（Ｄ）を配合しない以外、実施例１と同様にして粘接着シートを作製した。
【０１３９】
〔比較例２〕
イオン重合性成分（Ｂ）および紫外線活性化イオン重合開始剤（Ｄ）の替わりに、両末端水酸基水素化ポリブタジエン(日本曹達社製，製品名「ＧＩ−１０００」)１５質量部を配合する以外、実施例１と同様にして粘接着シートを作製した。
【０１４０】
〔試験例１〕（ゲル分率の測定）
実施例および比較例で得られた粘接着シートを８０ｍｍ×８０ｍｍのサイズに裁断して、その粘接着剤層をポリエステル製メッシュ（メッシュサイズ２００）に包み、その質量を精密天秤にて秤量し、上記メッシュ単独の質量を差し引くことにより、粘接着剤のみの質量を算出した。このときの質量をＭ１とする。
【０１４１】
次に、上記ポリエステル製メッシュに包まれた粘接着剤を、室温下（２３℃）で酢酸エチルに７２時間浸漬させた。その後粘接着剤を取り出し、温度２３℃、相対湿度５０％の環境下で、２４時間風乾させ、さらに８０℃のオーブン中にて１２時間乾燥させた。乾燥後、その質量を精密天秤にて秤量し、上記メッシュ単独の質量を差し引くことにより、粘接着剤のみの質量を算出した。このときの質量をＭ２とする。ゲル分率（％)は、（Ｍ２／Ｍ１）×１００で表される。これにより、粘接着剤のゲル分率（可視光線照射後）を導出した。結果を表１に示す。
【０１４２】
一方、実施例および比較例で得られた粘接着シートの粘接着剤層に対して、軽剥離型剥離シート越しに、下記の条件で紫外線を照射してイオン重合性成分（Ｂ）を重合させ、もって粘接着剤層を硬化させて硬化後粘接着剤層とした。この硬化後粘接着剤層の粘接着剤について、上記と同様にしてゲル分率（紫外線照射後）を導出した。結果を表１に示す。
【０１４３】
＜紫外線照射条件＞
・光源：高圧水銀灯
・照度：２００ｍＷ／ｃｍ２
・積算光量：４０００ｍＪ／ｃｍ２
・ＵＶ照度・光量計はアイグラフィックス社製「ＵＶＰＦ−Ａ１」を使用
【０１４４】
〔試験例２〕（全光線透過率の測定）
実施例および比較例で得られた粘接着シートから軽剥離型剥離シートを剥離し、露出した粘接着剤層を厚さ１．１ｍｍのソーダライムガラス（日本板硝子社製）に貼合した。次いで、試験例１と同様の条件で、重剥離型剥離シート越しに紫外線を照射し、粘接着剤層を硬化させて硬化後粘接着剤層とした後、重剥離型剥離シートを剥がし、これを測定用サンプルとした。ソーダライムガラスでバックグラウンド測定を行った上で、上記測定用サンプルについて、ＪＩＳ Ｋ７３６１−１：１９９７に準じて、ヘイズメーター（日本電色工業社製，製品名「ＮＤＨ−２０００」）を用いて全光線透過率（％）を測定した。結果を表１に示す。
【０１４５】
〔試験例３〕（段差追従性の評価）
ガラス板（ＮＳＧプレシジョン社製，製品名「コーニングガラス  イーグルＸＧ」，縦９０ｍｍ×横５０ｍｍ×厚み０.５ｍｍ）の表面に、紫外線硬化型インク（帝国インキ社製，製品名「ＰＯＳ−９１１墨」）を額縁状（外形：縦９０ｍｍ×横５０ｍｍ，幅５ｍｍ）にスクリーン印刷した。次いで、紫外線を照射（８０Ｗ／ｃｍ２，メタルハライドランプ２灯，ランプ高さ１５ｃｍ，ベルトスピード１０〜１５ｍ／分）して、印刷した上記紫外線硬化型インクを硬化させ、印刷による段差（段差の高さ：４０μｍ）を有する段差付ガラス板を作製した。
【０１４６】
実施例および比較例で得られた粘接着シートから軽剥離型剥離シートを剥がし、露出した粘接着剤層を、易接着層を有するポリエチレンテレフタレートフィルム（東洋紡社製，製品名「ＰＥＴ  Ａ４３００」，厚さ：１００μｍ）の易接着層に貼合した。次いで、重剥離型剥離シートを剥がして粘接着剤層を表出させ、ラミネーター（フジプラ社製，製品名「ＬＰＤ３２１４」）を用いて、粘接着剤層が額縁状の印刷全面を覆うように上記段差付ガラス板にラミネートした。その後、５０℃、０．５ＭＰａの条件下で３０分間オートクレーブ処理し、常圧、２３℃、５０％ＲＨにて２４時間放置した。
【０１４７】
得られた積層体の粘接着剤層に対して、上記ポリエチレンテレフタレートフィルム越しに試験例１と同様の条件で紫外線を照射し、粘接着剤層を硬化させて硬化後粘接着剤層とした。次いで、８５℃、８５％ＲＨの高温高湿条件下にて７２時間保管し（耐久試験）、その後、粘接着剤層（特に印刷層による段差の近傍）を目視により確認し、以下の基準により段差追従性を評価した。結果を表２に示す。
○：段差近傍に気泡（浮き・剥がれ）がなく、粘接着剤が隙間なく追従している。
△：段差近傍の一部に気泡が混入している。
×：段差の周囲全体に気泡が混入している。
【０１４８】
〔試験例４〕（耐ブリスター性の評価）
実施例および比較例で得られた粘接着シートの粘接着剤層を、片面にスズドープ酸化インジウム（ＩＴＯ）からなる透明導電膜が設けられたポリエチレンテレフタレートフィルム（尾池工業社製，ＩＴＯフィルム，厚さ：１２５μｍ）の透明導電膜と、ポリメタクリル酸メチル層およびポリカーボネート層を有する樹脂板（三菱ガス化学社製，製品名「ユーピロン・シート  ＭＲ−５８Ｕ」，厚さ：０．８ｍｍ）のポリカーボネート層側の面とで挟んだ。その後、５０℃、０．５ＭＰａの条件下で３０分間オートクレーブ処理し、常圧、２３℃、５０％ＲＨにて２４時間放置した。
【０１４９】
得られた積層体の粘接着剤層に対して、上記樹脂板越しに試験例１と同様の条件で紫外線を照射し、粘接着剤層を硬化させて硬化後粘接着剤層とした。次いで、８５℃、８５％ＲＨの高温高湿条件下にて７２時間保管した。その後、硬化後粘接着剤層と被着体との界面における状態を目視により確認し、以下の基準により耐ブリスター性を評価した。結果を表２に示す。
○：気泡も浮き・剥がれも確認されない。
△：一部に気泡が確認されるが、浮き・剥がれは確認されない。
×：全面に気泡または浮き・剥がれが確認される。
【０１５０】
〔試験例５〕（耐湿熱白化性の評価）
実施例または比較例で得られた粘接着シートの粘接着剤層を、片面にスズドープ酸化インジウム（ＩＴＯ）からなる透明導電膜が設けられたポリエチレンテレフタレートフィルム（尾池工業社製，製品名「ＩＴＯフィルム」，厚さ：１２５μｍ）２枚で挟み、積層体を得た。このとき、当該フィルムの透明導電膜が設けられた面を粘接着剤層に貼付した。得られた積層体を、５０℃、０．５ＭＰａの条件下で３０分間オートクレーブ処理した後、常圧、２３℃、５０％ＲＨにて２４時間放置した。その後、ヘイズメーター（日本電色工業社製，製品名「ＮＤＨ２０００」）を用いて、ＪＩＳ  Ｋ７１３６：２０００に準じてヘイズ値（％）を測定した。
【０１５１】
次に、上記積層体の粘接着剤層に対して、上記フィルム越しに試験例１と同様の条件で紫外線を照射し、粘接着剤層を硬化させて硬化後粘接着剤層とした。次いで、この積層体を、８５℃、８５％ＲＨの湿熱条件下にて１２０時間保管した（耐久試験）。その後、２３℃、５０％ＲＨの常温常湿に戻し、当該積層体について、再度ヘイズ値（％）を測定した。なお、当該ヘイズ値は、積層体を常温常湿に戻してから３０分以内に測定した。
【０１５２】
上記耐久試験前のヘイズ値（％）からの上記耐久試験後のヘイズ値（％）の上昇値（ポイント）を算出した。各結果を表２に示す。
【０１５３】
【表１】
2018053187.tif 000003
【０１５４】
【表２】
2018053187.tif 000004
【０１５５】
表２から分かるように、実施例で得られた粘接着シートは、段差追従性および耐ブリスター性に優れるとともに、光学特性および耐湿熱白化性にも優れていた。
【産業上の利用可能性】
【０１５６】
本発明の粘接着剤組成物、粘接着剤および粘接着シートは、例えば、段差を有する保護パネルと、所望の表示体構成部材との貼合に好適に使用することができる。
【符号の説明】
【０１５７】
１…粘接着シート
１１…粘接着剤層
１２ａ，１２ｂ…剥離シート
２…表示体
１１’…硬化後粘接着剤層
２１…第１の表示体構成部材
２２…第２の表示体構成部材
３…印刷層
【図１】
2018053187.tif 000005
【図２】
2018053187.tif 000006